(57)【要約】【課題】本発明は、ポリエステル繊維を３本以上、合糸して撚糸したコードにおいて、必要な強力を安定的に有する伝動ベルト補強用コードを提供することができる。【解決手段】ポリエステル繊維を３本以上、合糸して撚糸した撚糸で構成されるコードであり、該コードの断面の少なくとも一部が、略回転対称性を備えた均一断面を有する、伝動ベルト補強用コードおよびポリエステル繊維を撚糸して下撚糸とし、しかる後に該下撚糸を、更に３本以上、同時にニップロールで押さえつけて合糸し、しかる後に上撚りする、伝動ベルト補強用コードの製造方法。【選択図】なし【特許請求の範囲】
【請求項１】
ポリエステル繊維を３本以上、合糸して撚糸した撚糸で構成されるコードであり、該コードの断面の少なくとも一部が、略回転対称性を備えた均一断面を有する、伝動ベルト補強用コード。
【請求項２】
前記の略回転対称性が、コードを構成するＮ本（Ｎ≧３）のポリエステル繊維をその断面でＮ個に分割した時、コードの中心から分割したポリエステル繊維同士の境界に向けた放射線の形成する角度（θ）に関し、下記式１で計算される角度（θ）の変動（Ｖ）が０〜４０％の範囲内である、請求項１に記載の伝動ベルト補強用コード。
（式１）  変動（Ｖ）＝｛θ（最大）−θ（最小）｝／（３６０／Ｎ）×１００
（Ｎ＝３、４、５・・・）
【請求項３】
前記の撚糸が、ポリエステル繊維を２本以上、合糸して撚糸した下撚糸を、更に、３本以上、合糸して上撚りして撚糸としたものである、請求項１または２に記載の伝動ベルト補強用コード。
【請求項４】
前記の撚糸の撚り数が、４〜１４（Ｔ／１０ｃｍ）である、請求項１〜３のいずれかに記載の伝動ベルト補強用コード。
【請求項５】
前記のコードの総繊度が２２，５００〜５０，０００（ｄｔｅｘ）の範囲内にある、請求項１〜４のいずれかに記載の伝動ベルト補強用コード。
【請求項６】
ポリエステル繊維を撚糸して下撚糸とし、しかる後に該下撚糸を、更に３本以上、同時にニップロールで押さえつけて合糸し、しかる後に上撚りする、伝動ベルト補強用コードの製造方法。
【発明の詳細な説明】
【技術分野】
【０００１】
本発明は、伝動ベルト補強用コード及びその製造方法に関するものである。
【背景技術】
【０００２】
従来から伝動ベルトは自動車、農業機械、一般産業機械において、ベルトの摩擦力により動力を伝達する目的で用いられる。一般的な伝動ベルトは接着ゴム層と、この接着ゴム層の底面側に一体に積層された別のゴム層（時としてリブ形状）とを備えており、該接着ゴム層には補強用コード（心線と呼ぶ）がベルトの長さ方向に延び、かつ、ベルト幅方向に所定ピッチでスパイラル状に埋設されている。
【０００３】
上記心線（補強用コード）としては例えば、特定の破断強度と非晶配向とを有するポリエステル繊維製の伝動ベルト用コードが知られている（特許文献１）。同文献では該コードは無撚り、又は下撚りコードを複数本あわせてこれに上撚りを施した諸撚構造を有するものが提案され、これを用いることにより、伝動ベルトとして長期間走行させてもベルト張力を保持でき、走行時の騒音や振動が軽減された伝動ベルトを提供することが開示されている。諸撚構造としては１本〜３本の原糸をＳまたはＺ方向に下撚りしたものや、その後、２本〜５本の下撚りコードを合わせて下撚りと反対方向に通常同数の上撚りをかけ諸撚りコードとしたものが開示されている。
【０００４】
例えばまた、下撚りした低弾性率材料（ポリアミド）と高弾性率材料（ポリエステル）を交撚りしたＶリブドベルト用の心線が知られている（特許文献２）。心線をこの構造とすることで、心線を構成する低弾性率材料と高弾性率材料が荷重を分担し、ベルトの弾性率が適度に高くなり、大きな負荷を駆動できるＶリブドベルトが提供できることが知られている。
【０００５】
あるいはまた、ポリエチレンテレフタレート繊維からなる伝動ベルト補強用ポリエステルコードが知られている（特許文献３）。該ポリエステルコードは、ポリエステル繊維に特定の撚係数で撚糸を施しコードとした後、接着剤処理等において、処理温度を１８０〜２５０℃、ストレッチ率を−１０〜０％として熱処理を行うことにより得られるものであり、これにより、ベルト張力および寸法の安定性、伸縮性に優れるとともに、エネルギーロスを低減できる伝動ベルト補強用コードを提供するものである。
【先行技術文献】
【特許文献】
【０００６】
【特許文献１】特開２０１３−１９９７１２号公報
【特許文献２】特開２０１０−１０６８９８号公報
【特許文献３】特開２０１２−０３６５２１号公報
【発明の概要】
【発明が解決しようとする課題】
【０００７】
しかるに上記特許文献に記載されたコード類は、比較的大きな総繊度を有する繊維の合撚を行うものであり、例えばニップロール等を用いて通常の方法で合撚りすると、強度ばらつきが生じ、本来コードが有する物性が十分に発揮されないことが判明した。本発明者らの検討によれば、ニップロールが各糸を押さえつけ、合撚りする際、合撚する各糸をニップロールが同時に押さえつけることができていないことで、断面が均等になりにくく、撚糸中に撚り糸の一部が糸道ガイドから外れたり、撚り糸の一部がニップロールから浮いたりして、コードの断面がゆがんでしまい、その部分についてコードの強力が低くなることからそれを伝導ベルトに用いると、物理物性を安定的に発現させることができず、この問題は特に総繊度が大きいコードの場合に顕著であることが判明した。
【０００８】
よって、本発明は、ポリエステル繊維を３本以上、合糸して撚糸したコードにおいて、必要な強力を安定的に有する伝動ベルト補強用コードを提供することができる。
【課題を解決するための手段】
【０００９】
かかる課題を解決するために本発明は、下記構成からなる。
【００１０】
（１）ポリエステル繊維を３本以上、合糸して撚糸した撚糸で構成されるコードであり、該コードの断面の少なくとも一部が、略回転対称性を備えた均一断面を有する、伝動ベルト補強用コード。
【００１１】
（２）前記の略回転対称性が、コードを構成するＮ本（Ｎ≧３）のポリエステル繊維をその断面でＮ個に分割した時、コードの中心から分割したポリエステル繊維同士の境界に向けた放射線の形成する角度（θ）に関し、以下の式１で計算される角度（θ）の変動（Ｖ）が０〜４０％の範囲内である、前記（１）記載の伝動ベルト補強用コード。
（式１）変動（Ｖ）＝｛θ（最大）−θ（最小）｝／（３６０／Ｎ）×１００
（Ｎ＝３、４、５・・・）
【００１２】
（３）前記の撚糸が、ポリエステル繊維を２本以上、合糸して撚糸した下撚糸を、更に、３本以上、合糸して上撚りして撚糸としたものである、前記（１）または（２）記載の伝動ベルト補強用コード。
【００１３】
（４）前記の撚糸の撚り数が、４〜１４（Ｔ／１０ｃｍ）である、前記（１）〜（３）のいずれかに記載の伝動ベルト補強用コード。
【００１４】
（５）前記コードの総繊度が２２，５００〜５０，０００（ｄｔｅｘ）である、前記（１）〜（４）のいずれかに記載の伝動ベルト補強用コード。
【００１５】
（６）ポリエステル繊維を撚糸して下撚糸とし、しかる後に該下撚糸を、更に３本以上、同時にニップロールで押さえつけて合糸し、しかる後に上撚りする、伝動ベルト補強用コードの製造方法。
【発明の効果】
【００１６】
本発明によれば、ポリエステル繊維を３本以上、合糸して撚糸したコードにおいて、該コードの断面の少なくとも一部が、略回転対称性を備えた均一断面を有するので、必要な強力を安定的に有する伝動ベルト補強用コードを提供することができる。
【図面の簡単な説明】
【００１７】
【図１】下撚糸を３本同時にニップロールで押さえつけて合糸し、撚糸する一例を示す概念図である。
【図２】ａは略回転対称性を備えた均一断面の一例を示す図面代用写真であり、ｂは、本発明で規定する角度（θ）を説明する図面代用写真である。
【発明を実施するための形態】
【００１８】
以下、本発明を実施するための形態を説明する。
【００１９】
本発明の伝動ベルト補強用コードは、ポリエステル繊維を３本以上、合糸して撚糸したコードであり、該コードの断面の少なくとも一部が、略回転対称性を備えた均一断面を有するので、物理特性が均一な伝動ベルトを提供することができる。
【００２０】
本発明の伝動ベルト補強用コードは、ポリエステル繊維を３本以上、合糸して撚糸することで、伝動ベルト補強用として必要な強力が得られ、かつ、３本以上を合糸して撚糸することから、繊維同士が収束し、伝動ベルトの成型工程を安定的に行うことができる。
【００２１】
なお伝動ベルトの成型工程は、本発明のコードを円筒ゴムへスパイラル状に巻き付け、ゴムでサンドイッチのうえ加硫して伝動ベルトへ成型するのが一般的に知られる。
【００２２】
該伝動ベルトとしては、例えば、Ｖリブドベルト、コグドＶベルト、歯付ベルト、両面Ｖベルト、両面歯付ベルト、歯付Ｖベルト、平ベルトが例示できる。
【００２３】
該ポリエステル繊維を構成する合成樹脂としてはポリエチレンテレフタレート、ポリブチレンテレフタレートなどのホモポリエステル、ポリエステルの繰り返し単位を構成する酸成分にイソフタル酸、５−ナトリウムスルホイソフタル酸またはアジピン酸などの脂肪族ジカルボン酸などを共重合した共重合ポリエステルなどが例示できる。
【００２４】
本発明の伝動ベルト補強用コードは、その断面の少なくとも一部において略回転対称性を備えるものであり、コードを構成するＮ本（Ｎ≧３）のポリエステル繊維をその断面でＮ個に分割した時、コードの中心から分割したポリエステル繊維同士の境界に向けた放射線の形成する角度（θ）に関し、下記式１で計算される角度（θ）の変動（Ｖ）が０〜４０％の範囲内であることが好ましい。
（式１）  変動（Ｖ）＝｛θ（最大）−θ（最小）｝／（３６０／Ｎ）×１００
（Ｎ＝３、４、５・・・）
【００２５】
図２ａは略回転対称性を備えた均一断面の一例を示す図面代用写真であり、図２ｂは本発明で規定する角度（θ）を説明する図面代用写真である。図中伝動ベルト補強用コードを構成する３本のポリエステル繊維を、３本のポリエステル繊維が会合する点であるコードの中心から分割したポリエステル繊維同士の境界に向けた放射線２２の形成する角度が角度（θ）２１である。
【００２６】
伝動ベルト補強用コードを構成するＮ本のポリエステル繊維をその断面でＮ個に分割した時、該変動（Ｖ）が上記の式の範囲内であれば、伝動ベルト補強用コードを構成するＮ本のポリエステル繊維が、そのコード断面において均一な割合（占有面積）で存在するので好ましい。更にまた、該変動（Ｖ）が上記の式の範囲内であれば、伝動ベルトの成型工程において、該コードを円筒ゴムへスパイラル状に巻き付け、ゴムでサンドイッチのうえ加硫して成型していく際、スパイラル状に巻き付ける力が作用して該コードが回転しても、均一に巻き付けることが可能となり好ましい。
【００２７】
該変動のより好ましい範囲としては、０〜３０％の範囲内である。これによりコード断面の均一性や、伝動ベルトの成型工程における均一性がよりいっそう増すので好ましい。
【００２８】
ここで、「コードの断面の少なくとも一部が、略回転対称性を備え」とは、コードの断面観察用に無作為に断面サンプルを作成した際、該断面が略回転対称性を備えることを意味し、あるいはまた、コードの長さ方向の全体にわたり、コードの断面が略回転対称性を有するものも好ましい。
【００２９】
本発明の伝動ベルト補強用コードは、３本以上のポリエステル繊維を合糸して撚糸したものであるが、そこで用いるポリエステル繊維は、ポリエステル繊維を２本以上、合糸して撚糸したもの（＝下撚糸）を用いることが好ましい。すなわち、ポリエステル繊維を２本以上、合糸して撚糸（＝下撚）し、更に、３本以上、合糸して撚糸（＝上撚り）した撚糸とすることが好ましい。
【００３０】
上記下撚糸としてはポリエステル繊維を２本以上、好ましくは３〜８本を合糸して撚糸したものが更に好ましい。該下撚糸の合糸本数がこの範囲内であれば、続いて実施する前述の上撚りにおいて、略回転対称を備えた均一な断面を有するコードが得られるので好ましい。
【００３１】
前述の上撚りにおいて、下撚糸を３本以上、合糸して撚糸（＝上撚り）することが好ましく、３〜６本を合糸して撚糸したものが更に好ましい。該上撚り糸の合糸本数がこの範囲内であれば、前述の角度（θ）が前述の式１を満たすことから好ましい。
また前述の上撚りは、４〜１４（Ｔ／１０ｃｍ）の撚り数を有することが好ましい。該上撚りの撚り数は、補強用コードの総繊度が２２，５００〜５０，０００（ｄｔｅｘ）の範囲の太いものである場合は、４〜１０（Ｔ／１０ｃｍ）の範囲内とすることで、太いコードにおいても繊維同士が収束し、伝動ベルトの成型工程を安定的に行うことができるので好ましい。
【００３２】
本発明の伝動ベルト補強用コードは、その総繊度が２２，５００〜５０，０００（ｄｔｅｘ）の範囲内であることが好ましい。該総繊度を２２，５００（ｄｔｅｘ）以上とすることで、伝動ベルトとして必要な強力が得られるので好ましく、また、該総繊度を５０，０００（ｄｔｅｘ）以下とすることで、該コードの少なくとも一部が、実質的に略回転対称性を備えた均一断面を有することが可能となるので好ましい。更にまた、該総繊度を２２，５００〜５０，０００（ｄｔｅｘ）の範囲内とすることで、繊維同士が適切に収束し、伝動ベルトの成型工程を安定的に行うことができるので好ましい。
【００３３】
本発明の伝導ベルト補強用コードの製造方法は、ポリエステル繊維を撚糸して下撚糸とし、しかる後に該下撚糸を、更に３本以上、同時にニップロールで押さえつけて合糸し、しかる後に上撚りするものである。下撚糸はポリエステル繊維を２本以上合糸して、撚糸したものが好ましい。該下撚糸を３本以上、同時にニップロールで押さえつけてから上撚りすることで、２２，５００〜５０，０００（ｄｔｅｘ）の太い総繊度においても下撚糸同士が略回転対称性を有する均一断面を有しつつ撚り合わせられているので、適切な太さのコードとすることが出来る。
【００３４】
前記の、下撚りで得られた下撚糸を３本以上、同時にニップロールで押さえつけて合糸する方法は、一対以上のロール同士で押さえつける方法が好ましく、２本のロールで押さえつける方法、３本のロールで連続的に押さえつける方法など、適宜選択できる。
【００３５】
上記において、ニップロールに同時に押しつけるとは、下撚糸を３本以上、一対以上のロール同士で同時に押さえつける状態をいい、具体的には一対のニップロール１１間における下撚糸の把持状態が各下撚糸間で均等の張力となるように把持されている状態である。均等の張力に関し、下撚糸間で厳密に全く同じに常に維持することは困難であるが、下撚糸間で同じになるよう制御すればよい。
【００３６】
図１は下撚糸を３本同時にニップロールで押さえつけて合糸し、撚糸する一例を示す概念図である。
【００３７】
ドラムに巻かれた下撚糸１２は、それぞれ糸道ガイド１４を経由してニップロール１１に導入され、同時に押さえつけられながら糸道ガイド１５に送り出され、さらに糸道ガイド１５を経由しスネールガイド１６とスピンドル１７により撚糸（上撚り）１３がかけられ、上撚された上撚糸がスピンドル１７の内側に巻回される。このときニップロールでの下撚糸の把持時の張力が下撚糸間で同じとなるように制御する。具体的には、下撚糸ドラムの巻き出し状態や下撚糸のニップロールへの糸道の適正化、ニップロールの組み合わせとして例えば金属ロールと樹脂ロールとを組み合わせることなどにより、ニップロール表面を把持に適した表面状態に制御することが有効である。
【００３８】
本発明の伝動ベルト補強用コードは、２２，５００〜５０，０００（ｄｔｅｘ）の太い総繊度であっても、ニップロールで押さえつける状態を適正化することにより、下撚糸それぞれに作用する張力が均等に制御できていることが有効である。具体的にはニップロールの表面状態や押さえが適切で、各ガイド類の回転が良好、あるいはまた、原料として用いる下撚糸の巻き姿が適切など、各管理項目が適切な状態が好ましい。これにより、下撚糸それぞれに作用する張力が均等に制御できることとなり好ましい。
【００３９】
本発明の伝動ベルト補強用コードの製造方法は、３本以上を合糸して撚糸するものであり、なかでも３本以上の下撚糸を用いて上撚りを施すことが好ましいものであるが、いずれの撚りについても撚糸機や撚糸方法は通常の方法を採用でき、リング撚糸機やイタリー式撚糸機、ダブルツイスターなど公知の方法を採用することができる。
【００４０】
また、該上撚りにおける撚り方向は、ＺまたはＳ方向いずれの撚りでも構わないが、下撚りをする際には、下撚りと上撚りの撚り方向が異なる諸撚りが好ましい。
【００４１】
該上撚りを行う際、１，０００〜４，０００（ｒｐｍ）の回転数で、かつ本発明で規定する範囲を満たす範囲内で行うのが好ましい。なぜなら上撚りの回転数を１，０００〜４，０００（ｒｐｍ）の範囲内とすることで、上撚り時の適切な張力が得られるが、太繊度の繊維を用いて回転数を上げすぎると下撚糸の張力が上昇する傾向があるのでその際は回転数を下げるなど適宜制御する。該上撚りの回転数は、補強用コードの総繊度が２２，５００〜５０，０００（ｄｔｅｘ）の範囲の太いものである場合は、１，０００〜２，５００（ｒｐｍ）の範囲内とすることで、太いコードにおいても撚糸時の張力が適切となり、繊維同士が収束し、伝動ベルトの成型工程を安定的に行うことができるので好ましい。
【００４２】
かくして得られる本発明の伝導ベルト補強用コードは、安定した強度を発現できるので、Ｖベルト、Ｖリブドベルト、平ベルト、歯付ベルトなど伝動ベルトの補強用に好適に用いることができる。
【実施例】
【００４３】
以下、本発明について実施例を挙げて説明するが、本発明は必ずしもこれに限定されるものではない。なお、本実施例で用いる加工状態の確認方法、及び、各種特性の測定方法は、以下のとおりとした。
【００４４】
［加工状態の確認方法］
（１）張力変動
リング型撚糸機において、所定の下撚糸を合糸して１本とした部分で（糸道ガイド１５とスネールガイド１６の間で）、張力計を用いて測定した。張力変動は以下の式で算出した。
張力変動（％）＝（張力の最大値−張力の最小値）／（張力の平均値）×１００
【００４５】
［各種特性の測定方法］
（１）角度（θ）
包埋法によりコードの断面サンプルを作成し、これを顕微鏡で１００倍又は２００倍に拡大した時、コードの中心から分割したポリエステル繊維同士の境界に向けた放射線の形成する角度（θ）とした。ポリエステル繊維同士の境界は、コードの最外周面にて読み取った。なお、倍率の選択は、伝動ベルト補強用コードの繊度が２０，０００ｄｔｅｘ以上の場合は、１００倍とし、それより小さい場合には２００倍とした。
【００４６】
（２）総繊度
ＪＩＳ  Ｌ１０１７：２００２年  ８．３により測定した。測定数（Ｎ）はＮ＝５とし、それらの平均値を求めた。
【００４７】
（３）引張強さ
ＪＩＳ  Ｌ１０１７：２００２年  ８．５  定速伸張形により測定した。（株）オリエンテック社製“テンシロン”引張試験機を用い、試長２５０ｍｍ、引張速度３００ｍｍ／分で強伸度曲線を描くことにより求めた。なお測定数（Ｎ）はＮ＝５とし、それらの平均値、最大値、最小値をそれぞれ記録した。
【００４８】
（４）伸び率
ＪＩＳ  Ｌ１０１７：２００２年  ８．５  定速伸張形により測定した。（株）オリエンテック社製“テンシロン”引張試験機を用い、試長２５０ｍｍ、引張速度３００ｍｍ／分で強伸度曲線を描くことにより求めた。なお測定数（Ｎ）はＮ＝５とし、それらの平均値を求めた。
【００４９】
（５）総合評価
以下の基準で補強用コードの総合評価を行った。
評価◎：角度（θ）の変動（Ｖ）が０〜３０％以下、かつ、強力の最大−最小が３Ｎ未満。
評価〇：角度（θ）の変動（Ｖ）が３０％超４０％以下、かつ、強力の最大−最小が３Ｎ未満。
評価×：角度（θ）の変動（Ｖ）が４０％を超え、かつ、強力の最大−最小が３Ｎ以上。
【００５０】
［比較例１］
ポリエチレンテレフタレートフィラメント糸（３６０フィラメント、１１００ｄｔｅｘ、東レ（株）製１１００Ｔ−３６０−７０４Ｍ）（以下ＰＥＴ糸１と称する場合もある）を２本、合糸して下撚り（撚り方向：Ｓ、撚り数：１６．５Ｔ／１０ｃｍ）を付与した下撚糸を３本、同時に、ニップロールで押さえつけて合糸し、しかる後にリング型撚糸機にて回転数３，０００ｒｐｍで上撚り（撚り方向：Ｚ、撚り数：９．４Ｔ／１０ｃｍ）を施し（＝２×３の撚り構成）、補強用コード１を得た。
【００５１】
得られた補強用コード１は角度（θ）の変動（Ｖ）が大きく、略回転対称性に劣り、均一な断面を有さないものであった。
【００５２】
なお上撚り時の張力変動は４３％であった。
【００５３】
［実施例１］
比較例１において、比較例１と同じポリエチレンテレフタレートフィラメント糸（ＰＥＴ糸１）を使い、比較例１と同じ下撚り構成で得られた下撚糸を３本用いてニップロールで合糸し、しかる後に比較例１と同じ上撚りを施し（＝２×３の撚り構成）、補強用コード２を得た。ただし、補強用コード２の合撚りに際しては、原料として用いる下撚糸として、イレギュラーな撚りや、巻き乱れがないなど、均質性に優れた巻き姿の下撚糸ドラムを選択してコードの製造に供した。また、ニップロール間の下撚糸の把持状態が各下撚糸間で均等かつ、長手方向にも張力変動を低減するよう、下撚糸ドラムの巻き出し状態や下撚糸のニップロールへの糸道を制御しながら操業した。その結果、上撚り時の張力変動は３４％と小さく適切な状態であった。
【００５４】
得られた補強用コード２は前述の比較例１や後述の比較例２と対比して角度（θ）の変動（Ｖ）が小さく、高度な略回転対称性を備えた、均一断面を有するものであった。
【００５５】
［比較例２］
実施例１において、適切に管理されず、下撚糸が均等に押さえつけられずに加工した場合のコードへの影響を確認する目的で、本比較例では、下撚糸の一本がニップロールに押さえつけられない状態を再現したモデル実験を行った。
【００５６】
実施例１と同じポリエチレンテレフタレートフィラメント糸（ＰＥＴ糸１）を使い、実施例１と同じ下撚り構成で得られた下撚糸を３本用い、合糸する際、一対のニップロールの一方のロールに部分的にテープを巻いて厚みを増やし、下撚糸３本のうち２本はニップロールのテープ上で確実に押さえつけ、残り１本は実質的に押さえつけられていない状態で合糸し、しかる後に実施例１と同じ上撚りを施し（＝２×３の撚り構成）、補強用コード３を得た。得られた補強用コード３は角度（θ）の変動（Ｖ）が大きく、略回転対称性に劣り、均一な断面を有さないものであった。
【００５７】
［参考例１］
ポリエチレンテレフタレートフィラメント糸（２４０フィラメント、１１００ｄｔｅｘ、東レ（株）製１１００Ｔ−２４０−７０４Ｍ）（以下ＰＥＴ糸２と称する場合もある）を７本、合糸して下撚り（撚り方向：Ｓ、撚り数：１１．０Ｔ／１０ｃｍ）を付与した下撚糸を３本、ニップロールで押さえつけて合糸し、しかる後にリング型撚糸機にて回転数３，０００ｒｐｍで上撚り（撚り方向：Ｚ、撚り数：６．０Ｔ／１０ｃｍ）を施したが（＝７×３の撚り構成）、上撚り時の撚糸張力が非常に高く、補強用コードを安定して得ることが難しかった。
【００５８】
［実施例２］
参考例１と同じポリエチレンテレフタレートフィラメント糸（ＰＥＴ糸２）を用い、参考例１と同じ下撚り構成で得られた下撚糸を３本、同時に、ニップロールで押さえつけて合糸し、しかる後に参考例１と同じ上撚りをリング撚糸機で施す際の回転数を１，５００ｒｐｍに変更し補強用コード４を得た。得られた補強用コード４は角度（θ）の変動（Ｖ）が非常に小さく、高度な略回転対称性を備えた均一断面を有するものであった。
【００５９】
なお、補強用コード４の合撚りに際しては、原料として用いる下撚糸として、イレギュラーな撚りや、巻き乱れがないなど、均質性に優れた巻き姿の下撚糸ドラムを選択してコードの製造に供した。また、ニップロール間の下撚糸の把持状態が各下撚糸間で均等かつ、長手方向にも張力変動を低減するよう、下撚糸ドラムの巻き出し状態や下撚糸のニップロールへの糸道を制御しながら操業した。撚糸時の回転数も適正化した結果、上撚り時の張力変動は２８％と小さく、実施例１より更に適切な状態であった。
【００６０】
【表１】
2020066807.tif 000002
【００６１】
表１によれば、本発明の伝動ベルト補強用コードは、高度な略回転対称性を備えた均一断面構造を有し、かつ、補強用コードとして重要な強力のバラツキ（最大−最小）が小さいことから、伝動ベルトの補強用に使用された際、物理特性の均一な伝動ベルトを提供できることが分かる。
【符号の説明】
【００６２】
１１：ニップロール
１２：下撚糸
１３：撚糸（上撚り）
１４：糸道ガイド
１５：糸道ガイド
１６：スネールガイド
１７：スピンドル
２１：角度（θ）
２２：コードの中心から分割した繊維同士の境界に向けた放射線
【図１】
2020066807.tif 000003
【図２】
2020066807.tif 000004